ГЛАЗУРЬ
GLAZE

Изобретение относится к технологии силикатов и касается составов глазурей для нанесения на керамические изделия декоративно-художественного назначения.
Известна глазурь, включающая, мас.%: бой оконного и/или тарного стекла 60-90; каолин 5-20; по крайней мере, один компонент из группы: силикат натрия, метасиликат натрия, сода кальцинированная, гидроокись калия, плав щелочей NaOH и KОН 5-20 [1].
Задача изобретения состоит в повышении водостойкости глазури.
Технический результат достигается тем, что глазурь, включающая бой оконного и/или тарного стекла, каолин и соду кальцинированную, дополнительно содержит фосфорит при следующем соотношении компонентов, мас.%: бой оконного и/или тарного стекла 67-71; каолин 3-4; сода кальцинированная 3-4; фосфорит 23-25.
В таблице приведены составы глазури.
Таблица
Компоненты
Состав, мас.%:
1
2
3
Бой стекла
- оконного
71
39
-
- тарного
-
30
67
Каолин
3
3,5
4
Сода кальцинированная
3
3,5
4
Фосфорит
23
24
25
Водостойкость, гидролитический класс
II
II
II
Глазурь получают следующим образом.
Подготавливают и дозируют компоненты. Бой оконного и/или тарного стекла дробят, смешивают с содой кальцинированной, фосфоритом и сплавляют при температуре 1450°С, расплав гранулируют в воду. Полученную фритту и каолин по отдельности размалывают до полного прохождения через сетку №0056, смешивают и готовят суспензию с влажностью 45-50%. Готовую суспензию наносят (напылением, поливом, окунанием) на поверхность керамических изделий, сушат и обжигают при температуре 1000-1030°С.
Источники информации
1. А.с. №773031 СССР, С04В 41/00, 1980.